少なくとも一種の水溶性塩を含んでなるシガレットペーパーであって、前記水溶性塩が、230°Cに加熱された後、前記塩の初期質量の15強、好ましくは25強が失われる塩であり、前記加熱が、温度30°Cで開始され、加熱速度5°C/分で、窒素流25ml/分の下で行われる、シガレットペーパー。前記水溶性塩が、重炭酸塩、好ましくはアルカリ金属重炭酸塩、または重炭酸アンモニウムもしくは炭酸アンモニウムである、請求項1に記載のシガレットペーパー。少なくとも一種の水溶性塩を含んでなるシガレットペーパーであって、前記水溶性塩が、重炭酸塩、好ましくはアルカリ金属重炭酸塩、または重炭酸アンモニウムもしくは炭酸アンモニウムである、シガレットペーパー。前記アルカリ金属重炭酸塩が、重炭酸ナトリウムまたは重炭酸カリウムである、請求項2または3に記載のシガレットペーパー。前記水溶性塩の量が、紙質量の0.1~10、好ましくは1~6、特に好ましくは3~6である、請求項1~4のいずれか一項に記載のシガレットペーパー。前記水溶性塩が、分離した区域に、好ましくは縞形状の区域に存在する、請求項1~5のいずれか一項に記載のシガレットペーパー。前記区域が、前記シガレットペーパーから製造されたシガレットの、煙草ロッドの周方向における一つ以上の帯を形成するようにデザインされている、請求項6に記載のシガレットペーパー。前記シガレットペーパーが、前記少なくとも一種の水溶性塩で含浸される、請求項1~7のいずれか一項に記載のシガレットペーパー。前記シガレットペーパーの片側または両側が、前記少なくとも一種の水溶性塩で被覆される、請求項1~7のいずれか一項に記載のシガレットペーパー。請求項1~9のいずれか一項に記載のシガレットペーパーを含んでなるシガレット。請求項1~9のいずれか一項に記載のシガレットペーパーの製造方法または請求項10に記載のシガレットの製造方法であって、前記方法が、下記の工程:1シガレットペーパーまたは繊維-充填材懸濁液を用意する工程であって、ここで前記紙または前記繊維-充填材懸濁液が、前記紙の総質量または前記繊維-充填材懸濁液の総質量のそれぞれに対して、50未満、好ましくは30未満の水を含み、2少なくとも一種の水溶性塩を含む水溶液を、製紙機械をそれぞれ通過する前記シガレットペーパーまたは前記繊維-充填材懸濁液に塗布する工程であってここで前記溶液中の前記水溶性塩の量が、前記溶液の総質量に対して0.2~20、好ましくは2~15である、を含んでなる、方法。前記水溶性塩が、重炭酸塩、好ましくはアルカリ金属重炭酸塩、または重炭酸アンモニウムもしくは炭酸塩、好ましくは炭酸アンモニウムである、請求項11に記載の方法。前記アルカリ金属重炭酸塩が、重炭酸ナトリウムまたは重炭酸カリウムである、請求項12に記載の方法。前記水溶液が、サイズプレスまたはフィルムプレスを使用して塗布される、請求項11~13のいずれか一項に記載の方法。前記水溶液が、印刷またはスプレー技術を使用して塗布される、請求項11~13のいずれか一項に記載の方法。少なくとも一種の水溶性塩の、熱分解の際にシガレットペーパーまたはシガレットペーパーの区域の拡散容量を、熱分解前の23°Cにおける拡散容量の初期値に対して、0.9cm/s強、及び/又は50強増加させるための使用。前記水溶性塩が、重炭酸塩、好ましくはアルカリ金属重炭酸塩、または重炭酸アンモニウムもしくは炭酸塩、好ましくは炭酸アンモニウムである、請求項16に記載の使用。前記アルカリ金属重炭酸塩が、重炭酸ナトリウムまたは重炭酸カリウムである、請求項17に記載の使用。